(57)【要約】【課題】ペン入力透明タッチパネルのペン入力面側の、表面カバーフィルムや透明導電性フィルムとして用いられる、ペンの滑り性に優れたハードコートフィルムを提供する。【解決手段】基材フィルムの少なくとも片面に紫外線硬化型アクリレート樹脂１００重量部に対して分子量が５００〜２００００の紫外線硬化型シリコーン樹脂０．１〜１０重量部を含む樹脂組成物からなるコート層を設けてなり、前記紫外線硬化型シリコーン樹脂が、紫外線硬化型アクリレート樹脂と反応可能なアクリル基又はメタクリル基を含有するモノマーからなるハードコートフィルム。【選択図】  図１
2005262597.tif 000002
【特許請求の範囲】
【請求項１】
基材フィルムの少なくとも片面に紫外線硬化型アクリレート樹脂１００重量部に対して分子量が５００〜２００００の紫外線硬化型シリコーン樹脂０．１〜１０重量部を含む樹脂組成物からなるコート層を設けたことを特徴とするハードコートフィルム。
【請求項２】
前記紫外線硬化型シリコーン樹脂が、紫外線硬化型アクリレート樹脂と反応可能なアクリル基又はメタクリル基を含有するモノマーからなることを特徴とする請求項１記載のハードコートフィルム。
【請求項３】
前記樹脂組成物中に、フィラー０．５〜５０質量部を含んでなることを特徴とする請求項１〜２のいずれかに記載のハードコートフィルム。
【請求項４】
前記フィラーが、粒径３〜１００００ｎｍのＳｉＯ２フィラーであることを特徴とする請求項１〜３のいずれかに記載のハードコートフィルム。
【請求項５】
片面の表層に透明導電層を有することを特徴とする請求項１〜４のいずれかに記載のハードコートフィルム。
【請求項６】
タッチパネルのペン入力面に用いられることを特徴とする請求項１〜5のいずれかに記載のハードコートフィルム。
【請求項７】
前記ペンのペン先形がＲ=０．８ｍｍのポリアセタールからなり、ペンを４５°の傾斜で取り付け、ペンへの垂直荷重を２５０ｇｆ（２４５０ｍＮ）とし、ペンの滑り速度が３００mm/minのとき、
滑り荷重が６０ｇｆ（５８８ｍＮ）以下であることを特徴とする請求項１〜６のいずれかに記載のハードコートフィルム。
【発明の詳細な説明】
【技術分野】
【０００１】
本発明は、ハードコートフィルムに関し、更にはペン入力タイプの透明タッチパネルに好適に使用することができる透明ハードコートフィルムに関する。
【背景技術】
【０００２】
ハードコートフィルムはそれ自体単体で用いられる場合もあるが、透明タッチパネルや透明シールド板の表層に用いられる場合がある。透明タッチパネルは、ディスプレイ表面を指やペンで触れることで、描画や文字入力を可能とする装置である。液晶ディスプレイなどの表示装置上に設置されることで使用されており、マンマシンインターフェースに必要不可欠なディスプレイ構成部品として広く普及している。
【０００３】
タッチパネルはその位置検出原理から様々な方式に分類されるが、特に抵抗膜式透明タッチパネルは、片側に透明電極を有する入力側透明導電性フィルムと、片側に透明電極を有するディスプレイ側透明導電性ガラス又はフィルムを透明導電層上に形成した絶縁性マイクロドットスペーサを介して、透明電極同士を対向させてなるスイッチ構造を持ち、フィルム上を指やペンで押圧又は摺動することで入力がはかられ、Ｘ−Ｙ座標として認識されるものである。
【０００４】
透明導電性フィルムとは、例えばポリエチレンテレフタレート（ＰＥＴ）などの透明プラスチックフィルムの片面又は両面に、アクリル樹脂、シリコーン樹脂などによるいわゆるハードコート層を設けたものを透明プラスチック基材として、少なくともその片面に透明電極が形成されたものをいう。
【０００５】
透明導電性フィルムを、特にペン入力タイプの抵抗膜式透明タッチパネルの入力側透明導電性フィルムとして使用する場合は、先端の曲率半径が小さなナイロンやポリアセタール製のペン先を用いて入力側透明導電性フィルムの入力面を押圧することで、描画や文字入力をおこなうことになる。このため、ペンが直接触れる入力面には、傷つき防止のためのハードコート層が必須となる。このハードコート層を入力面ハードコート層と呼ぶことにする。入力面ハードコート層にはある程度の硬度（ＪＩＳ−Ｋ５６００−５−４における測定で３Ｈ以上）と、劣化などにより硬度が経時的に低下しないことが必要である。一般に、アクリル性樹脂やシリコーン樹脂などをハードコート層の材質とすることで、十分な硬度を維持することが可能である。
【０００６】
入力面ハードコート層には、書きやすさを維持するための適度な滑性が必要とされる。滑り性対応としては、入力ペン自体の滑り性を改善する方法と、ハードコートフィルムを改善する方法がある。入力ペン自体の滑り性を改善する方法として、「 座標入力装置に座標を入力する入力ペンであって、入力ペンの先端部が平均分子量１００万〜５００万の超高分子量ポリエチレンから構成されてなる入力ペン。」がある（例えば、特許文献１参照。）。また、ハードコートフィルムを改善する方法として、「（Ａ）分子内に（メタ）アクリロイル基を少なくとも３つ含む多官能（メタ）アクリル化合物、（Ｂ）重合性不飽和基とウレタン結合基と式で示される有機基とを有するアルコキシシラン化合物およびシリカ粒子を反応させて得られる反応生成物、（Ｃ）シリコーン重合体、並びに（Ｄ）放射線重合開始剤を含有することを特徴とする液状硬化性樹脂組成物。」がある（例えば、特許文献２参照。）。「 タッチパネル用上部透明電極板であって、透明基板と、前記透明基板の下面上に形成された透明電極層と、前記透明基板の上面上に設けられた反射防止層と、前記反射防止層の上面上に形成されたパーフルオロアルキル基含有有機化合物からなる摩擦係数制御層とを備えた、タッチパネル用上部透明電極板。」もある（例えば、特許文献３参照。）。
【０００７】
【特許文献１】特開平９−１１４５７６号公報（請求項１）
【特許文献２】特開平１０−２７３５９５号公報（請求項１）
【特許文献３】特開平２０００−２９６３１号公報（請求項１）
【発明の開示】
【発明が解決しようとする課題】
【０００８】
そこで、本発明は滑り性と耐擦傷性を兼備え、しかもその滑り性を更に向上させたハードコートフィルムを提供することをその課題とするものである。
【課題を解決するための手段】
【０００９】
上記課題を達成するために、請求項１の発明のハードコートフィルムは、基材フィルムの少なくとも片面に紫外線硬化型アクリレート樹脂１００質量部に対して、分子量が５００〜２００００の紫外線硬化型シリコーン樹脂０．１〜１０重量部を含む樹脂組成物からなるコート層を設けたことを特徴としている。
【００１０】
請求項２の発明のハードコートフィルムは、請求項１に記載のハードコートフィルムにおいて、前記紫外線硬化型シリコーン樹脂が、紫外線硬化型アクリレート樹脂と反応可能なアクリル基又はメタクリル基を含有するモノマーからなることを特徴としている。
【００１１】
請求項３の発明のハードコートフィルムは、請求項１〜２のいずれかに記載のハードコートフィルムにおいて、前記樹脂組成物中に、フィラー０．５〜５０質量部を含んでなることを特徴としている。
【００１２】
請求項４の発明のハードコートフィルムは、請求項１〜３のいずれかに記載のハードコートフィルムにおいて、前記フィラーが、粒径３〜１００００ｎｍのＳｉＯ２フィラーであることを特徴としている。
【００１３】
請求項５の発明のハードコートフィルムは、請求項１〜４のいずれかに記載のハードコートフィルムにおいて、片面の表層に透明導電層を有することを特徴としている。  
【００１４】
請求項６の発明のハードコートフィルムは、請求項１〜５のいずれかに記載のハードコートフィルムにおいて、タッチパネルのペン入力面に用いられることを特徴としている。  
【００１５】
請求項７の発明のハードコートフィルムは、請求項１〜６のいずれかに記載のハードコートフィルムにおいて、
前記ペンのペン先形がＲ=０．８ｍｍのポリアセタールからなり、ペンを４５°の傾斜で取り付け、ペンへの垂直荷重を２５０ｇｆ（２４５０ｍＮ）とし、ペンの滑り速度が３００mm/minのとき、滑り荷重が６０ｇｆ（５８８ｍＮ）以下であることを特徴としている。  
【発明の効果】
【００１６】
本発明のハードコートフィルムは耐擦傷性と滑り性に優れる。ペン入力透明タッチパネルのペン入力面側の、表面カバーフィルムや透明導電性フィルムとして用いられ、優れた書き味を提供する。
【発明を実施するための最良の形態】
【００１７】
本発明の実施の形態を以下に述べる。各図面は構成が分かり易いように描いたため、実寸比でなく、部分的に拡大または縮小されている。
【００１８】
（実施の形態）図１は本発明によるハードコートフィルムの基本例の説明図である。基材フィルム１０の片面にハードコート層２０が設けられている。
【００１９】
基材フィルム
この発明のハードコートフィルムの、基材フィルム１０としては、透明性を有する各種のプラスチックフィルムを使用出来、具体的にはポリエチレンテレフタレート（ＰＥＴ）、ポリエチレンナフタレート（ＰＥＮ）、ポリアリレート（ＰＡＲ）、セルローストリアセテート（ＴＡＣ）、ポリエーテルサルフォン（ＰＥＳ）、ポリカーボネイト（ＰＣ）、脂肪族環状ポリオレフィン、ノルボルネン系熱可塑性透明樹脂等、またはそれらの積層体などがあげられる。また付着強度の改善を目的とした各種下塗りを施したフィルムであっても良い。基材フィルムの厚みとしては通例６〜２５０μｍ程度のものが用いられる。
【００２０】
ハードコート層
基材フィルム１０上に形成されるハードコート層２０の、樹脂組成物を構成する紫外線硬化型アクリレート樹脂の主成分としては、
ポリエステルアクリレート、ウレタンアクリレート、エポキシアクリレート等の２官能基以上を有する紫外線硬化型のアクリレートであれば特に限定されるものではないが、１，６−ヘキサンジオールジアクリレート、トリプロピレングリコールジアクリレート、テトラエチレングリコールアクリレート、１，９−ノナンジオールジアクリレート、トリシクロデカンジメタノールジアクリレート、ネオペンチルグリコールPO変性ジアクリレート、EO変性ビスフェノールAジアクリレートのような2官能性アクリレートやトリメチロールプロパントリアクリレート、ペンタエリスリトールトリアクリレート、ジトリメチロールプロパンテトラアクリレート、ジペンタエリスリトールヘキサアクリレート、トリメチロールプロパンEO変性トリアクリレート、PO変性グリセリントリアクリレート、トリヒドロキシエチルイソシアヌレートトリアクリレートのような多官能アクリレート等の使用が好ましい。
【００２１】
また、紫外線硬化型アクリレート樹脂には、通常、光重合開始剤を添加して使用する。光重合開始剤として、１−ヒドロキシシクロヘキシルフェニルケトン（イルガキュア １８４ チバ・スペシャリティー・ケミカルズ株式会社製）、２−ヒドロキシ−２−メチル−１−１−フェニル−プロパン−１−オン等を添加することにより、充分な硬化被膜を得ることができる。その他、ベンゾイン、ベンゾイン誘導体、ベンゾフェノン、ベンゾフェノン誘導体、チオキサントン、チオキサントン、チオキサントン誘導体、ベンジルジメチルケタール、α−アミノアルキルフェノン、モノアシルホスフィンオキサイド、ビスアシルホスフィンオキサイド、アルクルフェニルグリオキシレート、ジエトキシアセトフェノン、チタノセン化合物等の光重合開始剤も使用できる。
【００２２】
これらの光重合開始剤の配合割合は紫外線硬化型アクリレート樹脂１００重量部に対し１〜１０重量部が好ましい。１重量部未満では充分に重合が開始せず、また、１０重量部を超えると場合によっては耐久性が低下するからである。
【００２３】
また、紫外線硬化型シリコーン樹脂としては、ラジカル重合型として（メタ）アクリル末端ポリジメチルシロキサン、カチオン重合型としてエポキシ末端ポリジメチルシロキサン、ラジカル付加型としてメルカプト末端ポリジメチルシロキサン、ヒドロシリル化反応型として水素原子末端ポリジメチルシロキサン等が用いられるが、好ましくは（メタ）アクリル基を含有するラジカル重合型やエポキシ基を含有するカチオン重合型の樹脂である。（メタ）アクリル基含有のシリコーン樹脂としては、例えば、アクリロキシプロピル末端ポリジメチルシロキサン、メタクリロキシプロピル末端ポリジメチルシロキサン、エポキシ基含有のシリコーン樹脂としては、エポキシプロポキシプロピル末端ポリジメチルシロキサン、（エポキシシクロヘキシルエチル）メチルシロキサン−ジメチルシロキサンコポリマー等が用いられる。
【００２４】
これらの紫外線硬化型シリコーン樹脂は分子量によって得られる特性が異なる。ペンの滑り性を発現するためには分子量が500〜20000が好ましい。500未満ではペンの滑り性が発現せず、20000を越えると紫外線硬化型アクリレート樹脂との相溶性が悪くなり、膜性能が劣化するからである。また、塗工時においても塗工ムラが生じることとなる。
【００２５】
前記の紫外線硬化型アクリレート樹脂と紫外線硬化型シリコーン樹脂の樹脂組成物中には、シリカ（コロイド状シリカを含む）系、アクリル系等のフィラーを含ませて防眩性を持たせるようにしてもよい。この場合、フィラーは紫外線硬化型アクリレート樹脂１００重量部に対して、０．５〜５０重量部が好ましい。０．５重量部未満であると防眩性が得られず、５０重量部を超えると被膜強度が低下するからである。
【００２６】
前記構成のハードコートフィルムは、コート厚みや基材フィルムにもよるが、通常H〜３Ｈの鉛筆硬度となる。図２は、本発明によるハードコートフィルムの他の一例の説明図で、透明基材１０の両側に、ハードコート層２０とハードコート層３０を設けている。ハードコート層２０とハードコート層３０は、同じ厚み、同じ材質であってもよいし、異なってもよい。
【００２７】
透明導電層
図３のように基材フィルム１０のハードコート層２０の反対面に透明導電層４０を設けても良い。また図２の様に両面ハードコートの場合、どちらかの面に透明導電層４０を設けて透明導電性フィルムとしてもよい。
【００２８】
透明導電層４０を形成する一般的な方式としては、スパッタ法、真空蒸着法、イオンプレーティング法等のＰＶＤ法、あるいはＣＶＤ法、塗工法、印刷法等がある。なお透明導電層の形成材としては特に制限されるものではなく、例えば、インジュウム・スズ複合酸化物（ＩＴＯ）、スズ酸化物、銅、アルミニウム、ニッケル、クロムなどがあげられ、異なる形成材が重ねて形成されてもよい。また透明導電層４０は、透明導電層を形成する前に、透明性や光学特性等を向上させるためのアンダーコート層を設ける場合もある。さらに密着性を向上させるために、上記アンダーコート層と基材フィルムとの間に単一の金属元素又は２種以上の金属元素の合金からなる金属層を設ける場合もある。金属層にはシリコン、チタン、錫及び亜鉛からなる群から選ばれた金属を用いることが望ましい。
【実施例】
【００２９】
(実施例１)厚さ１８８μmのポリエチレンテレフタレートフィルム[東洋紡績（株）製、商品名「Ａ４３００」]の易接着コート面に、紫外線硬化型アクリレートハードコート剤[ＧＥ東芝シリコーン（株）製、商品名「ＵＶＨＣ１１０５」固形分濃度１００重量％]１００部、紫外線硬化型シリコーン樹脂[チッソ（株）製、商品名「サイラプレーンＦＭ-７７１１」(分子量１０００)]０．２部、イソプロピルアルコール１００部を硬化後の膜厚が5μｍになるようにマイヤーバーで塗工し、８０℃で２分間乾燥した後、紫外線を照射量１０００ｍJ/ｃｍ2で照射してハードコート層を形成した。
【００３０】
次に鉛筆硬度と滑り性を評価したところ、鉛筆硬度は３Ｈ、滑り荷重は５８．９ｇｆ（５７７．２ｍＮ）で良好であった。
試験方法
【００３１】
鉛筆硬度についてはＪＩＳ−Ｋ５６００−５−４に準拠して評価した。
【００３２】
滑り性評価については次のようにして試験した。測定には表面性測定機トライボキア  ＨＥＩＤＯＮ−１４ＤＲ(新東科学（株）製)に測定用アダプターとして４５°鉛筆ホルダーをセットして、さらに鉛筆の代わりに、ペン先形が、Ｒ=０．８ｍｍのポリアセタールのペンをセットしたものを使用した。垂直に掛ける荷重は２５０ｇｆ（２４５０ｍＮ）とし、滑り速度は３００mm/minとして評価した。滑り荷重が６０ｇｆ（５８８ｍＮ）以下であれば、滑り性が良い。図４はペンの装着状態を示す説明図である。
【００３３】
(実施例２)厚さ１８８μmのポリエチレンテレフタレートフィルム[東洋紡績（株）製、商品名「Ａ４３００」]の易接着コート面に、紫外線硬化型アクリレートハードコート剤[ＧＥ東芝シリコーン（株）製、商品名「ＵＶＨＣ１１０５」固形分濃度１００重量％]１００部、紫外線硬化型シリコーン樹脂[チッソ（株）製、商品名「サイラプレーンＦＭ-７７１１」(分子量１０００)]０．４部、イソプロピルアルコール１００部を硬化後の膜厚が5μｍになるようにマイヤーバーで塗工し、８０℃で２分間乾燥した後、紫外線を照射量１０００ｍJ/ｃｍ2で照射してハードコート層を形成した。
実施例１と同様に、鉛筆硬度と滑り性を評価したところ、鉛筆硬度は３Ｈ、滑り荷重は４５．２ｇｆ（４４３．０ｍＮ）で良好であった。
【００３４】
(実施例３) 厚さ１８８μmのポリエチレンテレフタレートフィルム[東洋紡績（株）製、商品名「Ａ４３００」]の易接着コート面に、紫外線硬化型アクリレートハードコート剤[ＧＥ東芝シリコーン（株）製、商品名「ＵＶＨＣ１１０５」固形分濃度１００重量％]１００部、紫外線硬化型シリコーン樹脂[信越化学工業（株）製、商品名「Ｘ−６２−７５７０」(分子量１００００)]０．５部、酢酸ブチル１００部を硬化後の膜厚が5μｍになるようにマイヤーバーで塗工し、８０℃で２分間乾燥した後、紫外線を照射量１０００ｍJ/ｃｍ2で照射してハードコート層を形成した。
実施例１と同様に、鉛筆硬度と滑り性を評価したところ、鉛筆硬度は３Ｈ、滑り荷重は２２．８ｇｆ（２２３．４ｍＮ）で良好であった。
【００３５】
(実施例４) 厚さ１８８μmのポリエチレンテレフタレートフィルム[東洋紡績（株）製、商品名「Ａ４３００」]の易接着コート面に、紫外線硬化型アクリレートハードコート剤[大日本インキ化学工業（株）製、商品名「ユニディックＣ７−１６４」固形分濃度５０重量％]１００部、紫外線硬化型シリコーン樹脂[信越化学工業（株）製、商品名「Ｘ−６２−７５７０」(分子量１００００)]０．５部を硬化後の膜厚が5μｍになるようにマイヤーバーで塗工し、８０℃で２分間乾燥した後、紫外線を照射量１０００ｍJ/ｃｍ2で照射してハードコート層を形成した。
実施例１と同様に、鉛筆硬度と滑り性を評価したところ、鉛筆硬度は３Ｈ、滑り荷重は１６．０ｇｆ（１５６．８ｍＮ）で良好であった。
【００３６】
(実施例５) 厚さ１８８μmのポリエチレンテレフタレートフィルム[東洋紡績（株）製、商品名「Ａ４３００」]の易接着コート面に、紫外線硬化型アクリレートハードコート剤[大日本インキ化学工業（株）製、商品名「ユニディックＣ７−１６４」固形分濃度５０重量％]７０部、フィラー含有紫外線硬化型アクリレートハードコート剤[大日本インキ化学工業（株）製、商品名「ユニディックＶ−９１０１」固形分濃度４５重量％]３０部、紫外線硬化型シリコーン樹脂[チッソ（株）製、商品名「サイラプレーンＦＭ-７７１１」(分子量１０００)]０．４部を硬化後の膜厚が5μｍになるようにマイヤーバーで塗工し、８０℃で２分間乾燥した後、紫外線を照射量１０００ｍJ/ｃｍ2で照射してハードコート層を形成した。
実施例１と同様に、鉛筆硬度と滑り性を評価したところ、鉛筆硬度は３Ｈ、滑り荷重は１７．３ｇｆ（１６９．５ｍＮ）で良好であった。
【００３７】
(比較例１) 厚さ１８８μmのポリエチレンテレフタレートフィルム[東洋紡績（株）製、商品名「Ａ４３００」]の易接着コート面に、紫外線硬化型アクリレートハードコート剤[ＧＥ東芝シリコーン（株）製、商品名「ＵＶＨＣ１１０５」固形分濃度１００重量％]１００部、イソプロピルアルコール１００部を硬化後の膜厚が5μｍになるようにマイヤーバーで塗工し、８０℃で２分間乾燥した後、紫外線を照射量１０００ｍJ/ｃｍ2で照射してハードコート層を形成した。
実施例１と同様に、鉛筆硬度と滑り性を評価したところ、鉛筆硬度は３Ｈであったが、滑り荷重は７４．４ｇｆ（７２９．１ｍＮ）で６０ｇｆ（５８８ｍＮ）を上回った。
【００３８】
(比較例２) 厚さ１８８μmのポリエチレンテレフタレートフィルム[東洋紡績（株）製、商品名「Ａ４３００」]の易接着コート面に、紫外線硬化型アクリレートハードコート剤[大日本インキ化学工業（株）製、商品名「ユニディックＣ７−１６４」固形分濃度５０重量％]１００部を硬化後の膜厚が5μｍになるようにマイヤーバーで塗工し、８０℃で２分間乾燥した後、紫外線を照射量１０００ｍJ/ｃｍ2で照射してハードコート層を形成した。
実施例１と同様に、鉛筆硬度と滑り性を評価したところ、鉛筆硬度は３Ｈであったが、滑り荷重は７８．０ｇｆ（７６４．４ｍＮ）で６０ｇｆ（５８８ｍＮ）を上回った。
【００３９】
(比較例３) 厚さ１８８μmのポリエチレンテレフタレートフィルム[東洋紡績（株）製、商品名「Ａ４３００」]の易接着コート面に、紫外線硬化型アクリレートハードコート剤[大日本インキ化学工業（株）製、商品名「ユニディックＣ７−１６４」固形分濃度５０重量％]７０部、フィラー含有紫外線硬化型アクリレートハードコート剤[大日本インキ化学工業（株）製、商品名「ユニディックＶ−９１０１」固形分濃度４５重量％]３０部を硬化後の膜厚が5μｍになるようにマイヤーバーで塗工し、８０℃で２分間乾燥した後、紫外線を照射量１０００ｍJ/ｃｍ2で照射してハードコート層を形成した。
実施例１と同様に、鉛筆硬度と滑り性を評価したところ、鉛筆硬度は３Ｈであったが、滑り荷重は８２．０ｇｆ（８０３．６ｍＮ）グラムで６０ｇｆ（５８８ｍＮ）を上回った。
【００４０】
(比較例４) 厚さ１８８μmのポリエチレンテレフタレートフィルム[東洋紡績（株）製、商品名「Ａ４３００」]の易接着コート面に、紫外線硬化型アクリレートハードコート剤[ＧＥ東芝シリコーン（株）製、商品名「ＵＶＨＣ１１０５」固形分濃度１００重量％]１００部、紫外線硬化型シリコーン樹脂[ＧＥ東芝シリコーン（株）製、商品名「ＴＳＬ-９７０６」(分子量３８７)]０．６部、イソプロピルアルコール１００部を硬化後の膜厚が5μｍになるようにマイヤーバーで塗工し、８０℃で２分間乾燥した後、紫外線を照射量１０００ｍJ/ｃｍ2で照射してハードコート層を形成した。
実施例１と同様に、鉛筆硬度と滑り性を評価したところ、鉛筆硬度は３Ｈであったが、滑り荷重は８６．６ｇｆ（８４８．７ｍＮ）で６０ｇｆ（５８８ｍＮ）を上回った。
【００４１】
(比較例５) 厚さ１８８μmのポリエチレンテレフタレートフィルム[東洋紡績（株）製、商品名「Ａ４３００」]の易接着コート面に、紫外線硬化型アクリレートハードコート剤[大日本インキ化学工業（株）製、商品名「ユニディックＣ７−１６４」固形分濃度５０重量％]７０部、フィラー含有紫外線硬化型アクリレートハードコート剤[大日本インキ化学工業（株）製、商品名「ユニディックＶ−９１０１」固形分濃度４５重量％]３０部、紫外線硬化型シリコーン樹脂[ＧＥ東芝シリコーン（株）製、商品名「ＴＳＬ-９７０６」(分子量３８７)]０．６部を硬化後の膜厚が5μｍになるようにマイヤーバーで塗工し、８０℃で２分間乾燥した後、紫外線を照射量１０００ｍJ/ｃｍ2で照射してハードコート層を形成した。
実施例１と同様に、鉛筆硬度と滑り性を評価したところ、鉛筆硬度は３Ｈであったが、滑り荷重は９３．０ｇｆ（９１１．４ｍＮ）グラムで６０ｇｆ（５８８ｍＮ）を上回った。
【産業上の利用可能性】
【００４２】
ペン入力透明タッチパネルのペン入力面側の、表面カバーフィルムや透明導電性フィルムに適用できる。
【図面の簡単な説明】
【００４３】
【図１】本発明によるハードコートフィルムの基本例の説明図。
【図２】本発明によるハードコートフィルムの他の一例の説明図。
【図３】本発明による透明導電性フィルムの基本例の説明図。
【図４】滑り性評価のペンの装着状態を示す説明図。
【符号の説明】
【００４４】
１０  基材フィルム
２０、３０  ハードコート層
４０  透明導電層
５０  ハードコートフィルム（試料）
５１  ペン（４５°セット）
５２  定盤
５３  重り
５４  保持具
【図１】
2005262597.tif 000003
【図２】
2005262597.tif 000004
【図３】
2005262597.tif 000005
【図４】
2005262597.tif 000006